Двухслойное нетканое полотно

Полезная модель относится к области нетканых полотен, изготовленных полностью или в основном из штапельных или подобных относительно коротких волокон из растительных веществ и предназначена для гигиенических и косметических целей.
Известен двухслойный нетканый материал, содержащий два полотна, которые изготавливают отдельно, наносят на один из них адгезив, которым объединяют первое полотно со вторым полотном для образования многослойного полотна (Патент РФ №2435668, Мкл. B31F 1/07, публ. 10.12.2011).
Недостатком этого технического решения является использование адгезива, что ухудшает потребительские и экологические свойства получаемого многослойного полотна.
2
Известны также нетканое полотно, содержащее множество волокон, расположенных между поверхностями и перекрученных и перепутанных с соседними волокнами, в части отверстий расположена петля из отрезков нитей, которая включает в себя множество по существу параллельных отрезков волокон U-образной формы с направлением открытого конца U-образной петли к одной поверхности полотна, а закрытого конца U-образной петли к другой поверхности полотна.(Патент РФ №2135660, Мкл. D04H 1/45, D04H 1/40, D04H 1/70, публ. 27.08.1999), и многослойное холстопрошивное полотно, содержащее послойно распределенный слой, выполненный в виде холстопрошивного волокнистого полотна из вискозных волокон плотностью 120-160 г/м и, по крайней мере, один слой из отбеленных целлюлозных волокон, при этом материал скреплен безниточным способом - петлями из пучков волокон с плотностью петель 14-20 петель на 50 мм. (Патент РФ №2197272, Мкл. A61L 15/20, A61L 15/44, A61F 13/515, опубл. 27.01.2003).
Наиболее близким к предложенному является нетканое двухстороннее полотно, содержащее волокна хлопка и бамбука, равномерно распределенные по его сторонам и скрепленные гидропрошивкой, отличающееся тем, что один слой выполнен текстурированным из хлопка, а другой - гладким из бамбука с соотношением 0,9:1,1-1,1:0,9, с поверхностной плотностью от 45 до 100 г/м2 (Патент РФ на полезную модель №156458, Мкл. D04H 1/00, публ. 10.11.2015)
Недостатками этих технических решений являются технологическая сложность изготовления и ограниченные возможности изготовления двухслойного полотна различной толщины, низкая эффективность использования полотна в косметических и гигиенических целях.
Технической задачей, решаемой предложением, является создание двухслойного нетканого полотна из волокон хлопка и полилактида, обладающего высокими экологическими свойствами, предназначенного для гигиенических и косметических целей.
Для решения этой технической задачи предлагается двухслойное нетканое полотно, содержащее распределенные с соотношением 0,9:1,1-1,1:0,9 и послойно скрепленные гидропрошивкой слои из волокон, один слой которого выполнен из хлопка текстурированным, другой слой выполнен из полилактида, слои прочесаны перпендикулярно друг другу, общая толщина двухслойного нетканого полотна составляет 1,5-4,5 мм.
Предлагаемое нетканое полотно может быть изготовлено на существующем оборудовании из известных материалов. Других технических решений аналогичного назначения с подобными существенными признаками при проведении поиска по научно-технической литературе и патентной документации заявителем не обнаружено. Поэтому заявитель считает, что предложение по данной заявке соответствует критериям охраноспособности полезной модели «новизна» и «промышленная применимость».
Сущность полезной модели поясняется неисключающим примером изготовления предлагаемого двустороннего гидропрошивного нетканого полотна из прочесанных волокон хлопка и полилактида.
Кипы сырья (волокон хлопка и полилактида) предварительно раздельно разрыхляют, прочесывают и формируют полотна. Направления прочесывания полотен производят в двух различных направлениях, чтобы при укладке одного полотна на другое было обеспечено взаимоперпендикулярное расположение волокон разных слоев. Затем сформированное нетканое полотно, один слой которого состоит из волокон текстурированного хлопка, а другой - из волокон полилактида, сжимают, предварительно увлажняют и скрепляют гидропрошивкой, подавая воду под высоким давлением через инжекторы. Излишнее количество воды удаляется подогревом и вакуумированием. Получают нетканое двустороннее полотно общей толщиной 1,5-4,5 мм из прочесанных волокон хлопка и полилактида, скрепленные перпендикулярно друг другу.
Заявителем были изготовлены опытные партии предлагаемого двустороннего гидропрошивного нетканого полотна из прочесанных волокон хлопка и полилактида, предназначенного для гигиенических и косметических целей. Одна сторона полотна имеет гладкую поверхность из 100% полиактида, другая - текстурированную из 100% хлопка. Автоматизированная линия, изготавливающая двустороннее гидропрошивное нетканое полотно из прочесанных волокон хлопка и полилактида выполнена из известных функциональных узлов, весь процесс осуществлялся автоматически с использованием соответствующего программного обеспечения.
Предлагаемое двустороннее гидропрошивное нетканое полотно из прочесанных волокон хлопка и полилактида обладает высокими экологическими свойствами, является 100% биоразлагаемым и пригодно для гигиенических и косметических целей.
Нетканое полотно из волокон хлопка и полилактида обладает высоким показателем влагопоглощения, быстрым впитыванием и низким показателем обратной сорбции.
При использовании полотна в производстве средств личной гигиены, благодаря вышеперечисленным показателям, готовые продукты не вызывают раздражения и задерживают жидкость более 12 часов.
Заявителем экспериментально установлено, что толщина полотна в 1,5-4,5 мм является оптимальной для использования для гигиенических и косметических целей, т.к. достигаются лучшие показатели по прочности, износостойкости. Уменьшение толщины изделия приводит к возможной деформации при смачивании, потере внешнего вида и расслаиваемости. Увеличение толщины изделия приводит к увеличению стоимости без улучшения потребительских свойств. При использовании полотна для косметических целей, увеличение толщины изделия приведет к увеличению расхода косметических средств. По показателям качества предлагаемое полотно при толщине полотна 1,5-4,5 мм обладает скоростью смачивания, не более 10 сек, впитываемостью не менее 15 г/г.
Проверка размеров проведена путем измерения линейкой по ГОСТ 427 со шкалой деления 1 мм или штангенциркулем по ГОСТ 166.
Проверка впитываемости и скорости смачивания была проведена путем определения количества воды, поглощенного образцом при полном его погружении и определении времени от соприкосновения образца с поверхностью воды до полного погружения.
По этой методике предварительно взвешивают изделие на весах лабораторных общего назначения 4-го класса точности с наибольшим пределом взвешивания 200 г по ГОСТ Р 53228. В лабораторный стакан по ГОСТ 25336 емкостью 1000 мл, наливают дистиллированной воды по ГОСТ 6709. На поверхность воды с помощью пинцета по ГОСТ 21241 помещают изделие таким образом, чтобы оно не соприкасалось со стенками стакана. С помощью секундомера по ГОСТ 8.423 фиксируют время погружения изделия, которое соответствует скорости смачивания. Через 30 сек изделий поднимают над водой и в течение 1 мин дают стечь. Затем изделие переносят в предварительно взвешенный сухой бюкс массой не более 50 г по ГОСТ 25336, взвешивают с погрешностью не более 0,1 г, определяют вес влажного изделия.
Впитываемость воды, г/г рассчитывается для каждой пробы отдельно с точностью до 0,01 г как отношение разности массы влажного изделия и массы сухого изделия к массе сухого изделия. За результат определения принимается среднее арифметическое результатов трех определений, рассчитанных с точностью до целого.
Впитываемость зависит от толщины изделия и соотношения сторон. Чем толще хлопковая сторона, тем впитываемость больше и соответственно, чем толще сторона из полилактида, тем впитываемость меньше. Было найдено оптимальное соотношение сторон для комфортного использования, которое составляет примерно 50/50 при толщине изделия 1,5-4,5 мм,